또한 , 본 발명 에서 , 철 ( Fe ) 의 함량 을 0 . 0001 ~ 0 . 015 중량 % 로 한정 하 였 는데 , 그 이유 는 합금 의 결정립 성장 과 관계 가 있 다 . 즉 , 합금 의 응 고시 결정립계 미세화 , 열간 가공 성 및 강도 향상 효과 측면 으로서 , 미량 의 철 ( Fe ) 이 첨가 됨 으로써 , 압출 시 가공 성 향상 과 후 가 공인 열처리 시 결정립 성장 을 지연 시켜 신 선시 의 냉간 가공 성 을 향상 시킬 뿐 만 아니 라 후술 하 는 붕소 ( B ) 와 함께 결정립 미세화 에 더욱 효과 적 이 다 . 그런데 상기 철 ( Fe ) 의 함량 이 0 . 015 중량 % 를 초과 하 는 경우 에 는 합금 의 응 고시 및 후 공정 열처리 시 결정립계 미세화 효과 를 저하 시키 고 , 합금 내부 에 융점 이 높 은 화합물 을 형성 시켜 신선 가공 성 을 저해 하 여 , 단선 을 일으키 는 원인 으로 작용 하 여 생산 성 을 저하 시킴 과 함께 방전 가공 시 가공 속도 향상 효과 를 기대 할 수 없 는 문제점 이 있 다 . 한편 , 상기 철 ( Fe ) 의 함량 이 0 . 0001 중량 % 미만 함유 된 경우 에 는 함금 의 응 고시 결정립계 미세화 효과 가 거의 나타나 지 않 았 다 . 도 12 에 는 본 발명 에서 적용 한 철 ( Fe ) 함량 에 따른 미세 조직 의 변화 를 나타낸 것 으로서 , 같 은 배 율 에서 철 ( Fe ) 의 함량 이 0 . 015 중량 % 이하 인 합금 의 조직 이 철 ( Fe ) 의 함량 이 0 . 015 중량 % 를 초과 하 는 합금 의 조직 보다 더 미세 한 결정립 을 가지 는 것 을 알 수 있 다 .